(57)【要約】【課題】より自然な意匠外観を呈することができる意匠表面を有する建築板の製造方法を提供すること。【解決手段】建築板１の製造方法においては、準備工程として、凸部２１を複数形成した意匠表面２０１を有する原板２を準備する。次いで、下側塗料層形成工程として下側塗料層４を形成し、上側塗料層形成工程として上側塗料層５を形成する。その後、除去工程として、上側塗料５０が乾燥する前に、ロール表面７０１が低硬度部７１１と高硬度部７１２とを有する除去ロール７を上側塗料層５に接触させ、低硬度部７１１に接触した凸部２１における上側塗料５０を、高硬度部７１２に接触した凸部２１における上側塗料５０よりも多く付着除去する。【選択図】図１
2005177577.tif 000002
【特許請求の範囲】
【請求項１】
複数の凸部を形成してなる意匠表面を有する原板を準備する準備工程と、
上記原板の意匠表面に下側塗料を塗布し乾燥させて、下側塗料層を形成する下側塗料層形成工程と、
上記下側塗料層の表面に、上記下側塗料とは色彩の異なる上側塗料を塗布して、上側塗料層を形成する上側塗料層形成工程と、
上記上側塗料が乾燥する前に、該上側塗料を付着除去する除去ロールを上記上側塗料層に接触させ、上記複数の凸部における上記上側塗料を付着除去する除去工程とを行って建築板を製造する方法であって、
上記除去工程においては、上記除去ロールは、そのロール表面が低硬度部と該低硬度部よりも硬度が高い高硬度部とを有しており、当該除去ロールを上記上側塗料層に接触させたときには、上記低硬度部に接触した凸部における上記上側塗料を、上記高硬度部に接触した凸部における上記上側塗料よりも多く付着除去することを特徴とする建築板の製造方法。
【請求項２】
凸ブロックを複数形成してなる意匠表面を有し、上記各凸ブロックには、複数の凸部を形成してなる原板を準備する準備工程と、
上記原板の意匠表面の全体に下地塗料を塗布し乾燥させて、下地塗料層を形成する下地塗料層形成工程と、
上記各凸ブロックにおける上記下地塗料層の表面に、上記下地塗料とは色彩の異なる下側塗料を塗布し乾燥させて、下側塗料層を形成する下側塗料層形成工程と、
上記各凸ブロックにおける上記下側塗料層の表面に、上記下地塗料及び上記下側塗料とは色彩の異なる上側塗料を塗布して、上側塗料層を形成する上側塗料層形成工程と、
上記上側塗料が乾燥する前に、該上側塗料を付着除去する除去ロールを上記凸ブロックにおける上記上側塗料層に接触させ、上記複数の凸部における上記上側塗料を付着除去する除去工程とを行って建築板を製造する方法であって、
上記除去工程においては、上記除去ロールは、そのロール表面が低硬度部と該低硬度部よりも硬度が高い高硬度部とを有しており、当該除去ロールを上記上側塗料層に接触させたときには、上記低硬度部に接触した凸部における上記上側塗料を、上記高硬度部に接触した凸部における上記上側塗料よりも多く付着除去することを特徴とする建築板の製造方法。
【請求項３】
請求項１又は２において、上記除去ロールは、スポンジ材料からなるスポンジ芯層の表面に、ゴム材料からなるゴム表面層を被覆してなり、該ゴム表面層が上記低硬度部及び上記高硬度部を形成していることを特徴とする建築板の製造方法。
【請求項４】
複数の凸部を形成してなる意匠表面を有する原板を準備する準備工程と、
上記原板の意匠表面に下側塗料を塗布し乾燥させて、下側塗料層を形成する下側塗料層形成工程と、
上記下側塗料層の表面に、上記下側塗料とは色彩の異なる上側塗料を塗布して、上側塗料層を形成する上側塗料層形成工程と、
上記上側塗料が乾燥する前に、該上側塗料を付着除去する除去ロールを上記上側塗料層に接触させ、上記複数の凸部における上記上側塗料を付着除去する除去工程とを行って建築板を製造する方法であって、
上記除去工程においては、上記除去ロールは、そのロール表面が長径部と該長径部よりも半径が小さい短径部とを有しており、当該除去ロールを上記上側塗料層に接触させたときには、上記長径部に接触した凸部における上記上側塗料を、上記短径部に接触した凸部における上記上側塗料よりも多く付着除去することを特徴とする建築板の製造方法。
【請求項５】
凸ブロックを複数形成してなる意匠表面を有し、上記各凸ブロックには、複数の凸部を形成してなる原板を準備する準備工程と、
上記原板の意匠表面の全体に下地塗料を塗布し乾燥させて、下地塗料層を形成する下地塗料層形成工程と、
上記各凸ブロックにおける上記下地塗料層の表面に、上記下地塗料とは色彩の異なる下側塗料を塗布し乾燥させて、下側塗料層を形成する下側塗料層形成工程と、
上記各凸ブロックにおける上記下側塗料層の表面に、上記下地塗料及び上記下側塗料とは色彩の異なる上側塗料を塗布して、上側塗料層を形成する上側塗料層形成工程と、
上記上側塗料が乾燥する前に、該上側塗料を付着除去する除去ロールを上記凸ブロックにおける上記上側塗料層に接触させ、上記複数の凸部における上記上側塗料を付着除去する除去工程とを行って建築板を製造する方法であって、
上記除去工程においては、上記除去ロールは、そのロール表面が長径部と該長径部よりも半径が小さい短径部とを有しており、当該除去ロールを上記凸ブロックにおける上記上側塗料層に接触させたときには、上記長径部に接触した凸部における上記上側塗料を、上記短径部に接触した凸部における上記上側塗料よりも多く付着除去することを特徴とする建築板の製造方法。
【請求項６】
請求項４又は５において、上記除去ロールは、スポンジ材料からなるスポンジ芯層の表面に、ゴム材料からなるゴム表面層を被覆してなり、該ゴム表面層が上記長径部及び上記短径部を形成していることを特徴とする建築板の製造方法。
【請求項７】
複数の凸部を形成してなる意匠表面を有する原板を準備する準備工程と、
上記原板の意匠表面に下側塗料を塗布し乾燥させて、下側塗料層を形成する下側塗料層形成工程と、
上記下側塗料層の表面に、上記下側塗料とは色彩の異なる上側塗料を塗布して、上側塗料層を形成する上側塗料層形成工程と、
上記上側塗料が乾燥する前に、該上側塗料を付着除去する除去ロールを上記上側塗料層に接触させ、上記複数の凸部における上記上側塗料を付着除去する除去工程とを行って建築板を製造する方法であって、
上記除去工程においては、上記除去ロールは、そのロール表面が平滑面部と該平滑面部よりも粗い粗面部とを有しており、当該除去ロールを上記上側塗料層に接触させたときには、上記平滑面部に接触した凸部における上記上側塗料を、上記粗面部に接触した凸部における上記上側塗料よりも多く付着除去することを特徴とする建築板の製造方法。
【請求項８】
凸ブロックを複数形成してなる意匠表面を有し、上記各凸ブロックには、複数の凸部を形成してなる原板を準備する準備工程と、
上記原板の意匠表面の全体に下地塗料を塗布し乾燥させて、下地塗料層を形成する下地塗料層形成工程と、
上記各凸ブロックにおける上記下地塗料層の表面に、上記下地塗料とは色彩の異なる下側塗料を塗布し乾燥させて、下側塗料層を形成する下側塗料層形成工程と、
上記各凸ブロックにおける上記下側塗料層の表面に、上記下地塗料及び上記下側塗料とは色彩の異なる上側塗料を塗布して、上側塗料層を形成する上側塗料層形成工程と、
上記上側塗料が乾燥する前に、該上側塗料を付着除去する除去ロールを上記凸ブロックにおける上記上側塗料層に接触させ、上記複数の凸部における上記上側塗料を付着除去する除去工程とを行って、建築板を製造する方法であって、
上記除去工程においては、上記除去ロールは、そのロール表面が平滑面部と該平滑面部よりも粗い粗面部とを有しており、当該除去ロールを上記凸ブロックにおける上記上側塗料層に接触させたときには、上記平滑面部に接触した凸部における上記上側塗料を、上記粗面部に接触した凸部における上記上側塗料よりも多く付着除去することを特徴とする建築板の製造方法。
【請求項９】
請求項７又は８において、上記除去ロールは、スポンジ材料からなるスポンジ芯層の表面に、ゴム材料からなるゴム表面層を被覆してなり、該ゴム表面層が上記平滑面部及び上記粗面部を形成していることを特徴とする建築板の製造方法。
【請求項１０】
請求項２、５又は８のいずれか一項において、上記複数の凸部における上記上側塗料層の形成状態は、上記複数の凸ブロック同士において互いに異なっていることを特徴とする建築板の製造方法。
【発明の詳細な説明】
【技術分野】
【０００１】
本発明は、建築物の外壁として施工する建築板であって、特に凹凸模様を形成した意匠表面に塗装を行って建築板を製造する方法に関する。
【背景技術】
【０００２】
建築物の外壁として施工するために量産される建築板においては、単調な仕上り感を避けるために、建築板の意匠表面の凹凸模様、この意匠表面の塗装の仕方等の工夫がなされている。
そして、例えば、特許文献１においては、豊富な濃淡差や色調変化を抽出し立体感に富んだ化粧板を製造している。この特許文献１においては、まず、複数の凹状溝同士の間に形成され、表面に多数の凹凸を有する台形部を有する基板の全表面に、下塗り塗料層を設ける。そして、この下塗り塗料層の表面に、ローラ等によって下塗り塗料層とは異なる色彩の上塗り塗料層を摺り込んで塗装し、台形部の表面における凹凸の凸所面には、薄い上塗り塗料層を形成するか、又は下塗り塗料層を露出させ、一方、凹所面には、その底部に至るに従って徐々に厚くなる上塗り塗料層を形成している。
【０００３】
また、特許文献２においては、建築板の意匠表面に、平坦部分とこの平坦部分より陥没形成した模様凹部とを有しており、上記平坦凸部と上記模様凹部との色調を異ならせることにより、意匠表面が自然な外観を呈する建築板を形成している。
また、特許文献３においては、建築板の意匠表面に木目調を呈する凹凸模様を形成し、この凹凸模様における凸部と凹部との色彩を異ならせることにより、意匠表面が立体的な外観を呈する建築板を形成している。
【０００４】
しかしながら、上記特許文献１においては、上記上塗り塗料層に形成される厚みの変化は、複数の凹凸における凸所面が凹所面に対して突出していることに対応して形成されたものである。そのため、各凸所面における上塗り塗料層に厚みの変化が形成されるものの、各凸所面毎に形成される厚みの変化度合は、それぞれほぼ同一の変化度合になる。そのため、化粧板の表面に、より自然な意匠外観を形成するためには、一層の工夫が必要とされる。
【０００５】
また、上記特許文献２の建築板においては、上記意匠表面に表現する色調の違いは、上記模様凹部の意匠表面突出高さが、上記平坦部分よりも低いことにより形成されたものである。また、上記特許文献３の建築板においては、上記意匠表面に表現する色彩の違いは、上記凸部の意匠表面突出高さが、上記凹部よりも高いことにより形成されたものである。そのため、上記特許文献１と同様に、建築板の意匠表面に、より自然な意匠外観を形成するためには、一層の工夫が必要とされる。
【０００６】
【特許文献１】特公昭５８−３４１８６号公報
【特許文献２】特許第３４１３７１９号公報
【特許文献３】特開平１０−３１７６３１号公報
【発明の開示】
【発明が解決しようとする課題】
【０００７】
本発明は、かかる従来の問題点に鑑みてなされたもので、より自然な意匠外観を呈することができる意匠表面を有する建築板の製造方法を提供しようとするものである。
【課題を解決するための手段】
【０００８】
第１の発明は、複数の凸部を形成してなる意匠表面を有する原板を準備する準備工程と、
上記原板の意匠表面に下側塗料を塗布し乾燥させて、下側塗料層を形成する下側塗料層形成工程と、
上記下側塗料層の表面に、上記下側塗料とは色彩の異なる上側塗料を塗布して、上側塗料層を形成する上側塗料層形成工程と、
上記上側塗料が乾燥する前に、該上側塗料を付着除去する除去ロールを上記上側塗料層に接触させ、上記複数の凸部における上記上側塗料を付着除去する除去工程とを行って建築板を製造する方法であって、
上記除去工程においては、上記除去ロールは、そのロール表面が低硬度部と該低硬度部よりも硬度が高い高硬度部とを有しており、当該除去ロールを上記上側塗料層に接触させたときには、上記低硬度部に接触した凸部における上記上側塗料を、上記高硬度部に接触した凸部における上記上側塗料よりも多く付着除去することを特徴とする建築板の製造方法にある（請求項１）。
【０００９】
本発明の建築板の製造方法においては、上記準備工程において、原板の意匠表面に複数の凸部を形成し、次いで、上記下側塗料層形成工程において下側塗料層を形成した後、上記上側塗料層形成工程において上側塗料層を形成する。
次いで、上記除去工程においては、ロール表面が低硬度部と高硬度部とを有する除去ロールを用い、この除去ロールのロール表面を上側塗料層における上側塗料が乾燥する前に当該上側塗料層に接触させる。
【００１０】
そして、除去ロールのロール表面が原板の意匠表面から離れる際には、ロール表面における低硬度部には高硬度部に比べて上側塗料が付着しやすくなる。そのため、低硬度部に接触した凸部における上側塗料は、高硬度部に接触した凸部における上側塗料よりも多く付着除去される。これにより、低硬度部に接触した凸部における上側塗料層は、高硬度部に接触した凸部における上側塗料層よりも厚みが薄く形成される。また、各凸部においては、各凸部の頂点部に近づくほど上側塗料層は厚みが薄く形成される。
その後、上記除去工程を行った後の原板の意匠表面における上側塗料層を乾燥させて建築板を製造する。
【００１１】
こうして、上記建築板の意匠表面において、上側塗料層の厚みが薄い部分は、上側塗料層による色彩でもなく下側塗料層による色彩でもない両者の中間的な色彩を呈することができる。そして、この建築板の意匠表面は、上側塗料層の厚みが薄い部分ほど、下側塗料層の色彩が上側塗料層の表面から透けて視認しやすくなり、上記中間的な色彩が、上側塗料層の厚みが薄い部分ほど下側塗料層による色彩に近い色彩として視認される。
【００１２】
そのため、上記建築板の意匠表面の各凸部においては、上側塗料層の厚みが薄い凸部が、これよりも上側塗料層の厚みが厚い凸部よりも、下側塗料層の色彩が上側塗料層の表面から透けて視認しやすくなり、上側塗料層の厚みが薄い凸部における中間的な色彩が、上側塗料層の厚みが厚い凸部における中間的な色彩よりも、下側塗料層による色彩に近い色彩として視認される。また、各凸部においては、各頂点部に近づくほど、上記中間的な色彩が下側塗料層による色彩に近い色彩として視認される。
【００１３】
そのため、上記建築板の意匠表面における各凸部には、下側塗料層の色彩による色外観でもなく上側塗料層の色彩による色外観でもない両者の中間的な色彩による色外観を徐々に変化させて表現することができ、かつ、上側塗料層の厚みが薄い凸部における色外観と、上側塗料層の厚みが厚い凸部における色外観とを異ならせることができる。
それ故、本発明の建築板の製造方法によれば、より自然な意匠外観を呈することができる意匠表面を有する建築板を製造することができる。
【００１４】
第２の発明は、凸ブロックを複数形成してなる意匠表面を有し、上記各凸ブロックには、複数の凸部を形成してなる原板を準備する準備工程と、
上記原板の意匠表面の全体に下地塗料を塗布し乾燥させて、下地塗料層を形成する下地塗料層形成工程と、
上記各凸ブロックにおける上記下地塗料層の表面に、上記下地塗料とは色彩の異なる下側塗料を塗布し乾燥させて、下側塗料層を形成する下側塗料層形成工程と、
上記各凸ブロックにおける上記下側塗料層の表面に、上記下地塗料及び上記下側塗料とは色彩の異なる上側塗料を塗布して、上側塗料層を形成する上側塗料層形成工程と、
上記上側塗料が乾燥する前に、該上側塗料を付着除去する除去ロールを上記凸ブロックにおける上記上側塗料層に接触させ、上記複数の凸部における上記上側塗料を付着除去する除去工程とを行って建築板を製造する方法であって、
上記除去工程においては、上記除去ロールは、そのロール表面が低硬度部と該低硬度部よりも硬度が高い高硬度部とを有しており、当該除去ロールを上記上側塗料層に接触させたときには、上記低硬度部に接触した凸部における上記上側塗料を、上記高硬度部に接触した凸部における上記上側塗料よりも多く付着除去することを特徴とする建築板の製造方法にある（請求項２）。
【００１５】
本発明の建築板の製造方法おいては、上記準備工程において、原板の意匠表面における複数の凸ブロックに複数の凸部を形成し、次いで、上記下地塗料層形成工程において原板の意匠表面の全体に下地塗料層を形成した後、上記下側塗料層形成工程及び上側塗料層形成工程においてそれぞれ原板の意匠表面における各凸ブロックに下側塗料層及び上側塗料層を形成する。
【００１６】
そして、上記除去工程を行い、上側塗料層を乾燥させて建築板を製造したときには、上記第１の発明と同様に、建築板の意匠表面の凸ブロックにおける各凸部には、下側塗料層の色彩による色外観でもなく上側塗料層の色彩による色外観でもない両者の中間的な色彩による色外観を徐々に変化させて表現することができ、かつ、上側塗料層の厚みが薄い凸部における色外観と、上側塗料層の厚みが厚い凸部における色外観とを異ならせることができる。
【００１７】
また、本発明においては、建築板の意匠表面における凸ブロック以外の溝部には、上記下地塗料層の色彩による色外観を表現することもできる。
それ故、本発明の建築板の製造方法によっても、より自然な意匠外観を呈することができる意匠表面を有する建築板を製造することができる。
【００１８】
第３の発明は、複数の凸部を形成してなる意匠表面を有する原板を準備する準備工程と、
上記原板の意匠表面に下側塗料を塗布し乾燥させて、下側塗料層を形成する下側塗料層形成工程と、
上記下側塗料層の表面に、上記下側塗料とは色彩の異なる上側塗料を塗布して、上側塗料層を形成する上側塗料層形成工程と、
上記上側塗料が乾燥する前に、該上側塗料を付着除去する除去ロールを上記上側塗料層に接触させ、上記複数の凸部における上記上側塗料を付着除去する除去工程とを行って建築板を製造する方法であって、
上記除去工程においては、上記除去ロールは、そのロール表面が長径部と該長径部よりも半径が小さい短径部とを有しており、当該除去ロールを上記上側塗料層に接触させたときには、上記長径部に接触した凸部における上記上側塗料を、上記短径部に接触した凸部における上記上側塗料よりも多く付着除去することを特徴とする建築板の製造方法にある（請求項４）。
【００１９】
本発明の建築板の製造方法においては、上記除去工程において、ロール表面が長径部と短径部とを有する除去ロールを用い、この除去ロールのロール表面を上側塗料層における上側塗料が乾燥する前に当該上側塗料層に接触させる。このとき、ロール表面における長径部は、短径部よりも意匠表面の凸部における上側塗料に接触しやすくなる。
そのため、長径部に接触した凸部における上側塗料は、短径部に接触した凸部における上側塗料よりも多く付着除去される。これにより、長径部に接触した凸部における上側塗料層は、短径部に接触した凸部における上側塗料層よりも厚みが薄く形成される。また、各凸部においては、各凸部の頂点部に近づくほど上側塗料層は厚みが薄く形成される。
【００２０】
その後、上側塗料層を乾燥させて建築板を製造したときには、上記第１の発明と同様に、建築板の意匠表面における各凸部には、下側塗料層の色彩による色外観でもなく上側塗料層の色彩による色外観でもない両者の中間的な色彩による色外観を徐々に変化させて表現することができ、かつ、上側塗料層の厚みが薄い凸部における色外観と、上側塗料層の厚みが厚い凸部における色外観とを異ならせることができる。
それ故、本発明の建築板の製造方法によっても、より自然な意匠外観を呈することができる意匠表面を有する建築板を製造することができる。
【００２１】
第４の発明は、凸ブロックを複数形成してなる意匠表面を有し、上記各凸ブロックには、複数の凸部を形成してなる原板を準備する準備工程と、
上記原板の意匠表面の全体に下地塗料を塗布し乾燥させて、下地塗料層を形成する下地塗料層形成工程と、
上記各凸ブロックにおける上記下地塗料層の表面に、上記下地塗料とは色彩の異なる下側塗料を塗布し乾燥させて、下側塗料層を形成する下側塗料層形成工程と、
上記各凸ブロックにおける上記下側塗料層の表面に、上記下地塗料及び上記下側塗料とは色彩の異なる上側塗料を塗布して、上側塗料層を形成する上側塗料層形成工程と、
上記上側塗料が乾燥する前に、該上側塗料を付着除去する除去ロールを上記凸ブロックにおける上記上側塗料層に接触させ、上記複数の凸部における上記上側塗料を付着除去する除去工程とを行って建築板を製造する方法であって、
上記除去工程においては、上記除去ロールは、そのロール表面が長径部と該長径部よりも半径が小さい短径部とを有しており、当該除去ロールを上記凸ブロックにおける上記上側塗料層に接触させたときには、上記長径部に接触した凸部における上記上側塗料を、上記短径部に接触した凸部における上記上側塗料よりも多く付着除去することを特徴とする建築板の製造方法にある（請求項５）。
【００２２】
本発明の建築板の製造方法おいては、上記準備工程において、原板の意匠表面における複数の凸ブロックに複数の凸部を形成し、次いで、上記下地塗料層形成工程において原板の意匠表面の全体に下地塗料層を形成した後、上記下側塗料層形成工程及び上側塗料層形成工程においてそれぞれ原板の意匠表面における各凸ブロックに下側塗料層及び上側塗料層を形成する。
【００２３】
そして、上記除去工程を行い、上側塗料層を乾燥させて建築板を製造したときには、上記第３の発明と同様に、建築板の意匠表面の凸ブロックにおける各凸部には、下側塗料層の色彩による色外観でもなく上側塗料層の色彩による色外観でもない両者の中間的な色彩による色外観を徐々に変化させて表現することができ、かつ、上側塗料層の厚みが薄い凸部における色外観と、上側塗料層の厚みが厚い凸部における色外観とを異ならせることができる。
【００２４】
また、本発明においては、建築板の意匠表面における凸ブロック以外の溝部には、上記下地塗料層の色彩による色外観を表現することもできる。
それ故、本発明の建築板の製造方法によっても、より自然な意匠外観を呈することができる意匠表面を有する建築板を製造することができる。
【００２５】
第５の発明は、複数の凸部を形成してなる意匠表面を有する原板を準備する準備工程と、
上記原板の意匠表面に下側塗料を塗布し乾燥させて、下側塗料層を形成する下側塗料層形成工程と、
上記下側塗料層の表面に、上記下側塗料とは色彩の異なる上側塗料を塗布して、上側塗料層を形成する上側塗料層形成工程と、
上記上側塗料が乾燥する前に、該上側塗料を付着除去する除去ロールを上記上側塗料層に接触させ、上記複数の凸部における上記上側塗料を付着除去する除去工程とを行って建築板を製造する方法であって、
上記除去工程においては、上記除去ロールは、そのロール表面が平滑面部と該平滑面部よりも粗い粗面部とを有しており、当該除去ロールを上記上側塗料層に接触させたときには、上記平滑面部に接触した凸部における上記上側塗料を、上記粗面部に接触した凸部における上記上側塗料よりも多く付着除去することを特徴とする建築板の製造方法にある（請求項７）。
【００２６】
本発明の建築板の製造方法においては、上記除去工程において、ロール表面が平滑面部と粗面部とを有する除去ロールを用い、この除去ロールのロール表面を上側塗料層における上側塗料が乾燥する前に当該上側塗料層に接触させる。
そして、除去ロールのロール表面が原板の意匠表面から離れる際には、ロール表面における平滑面部には粗面部に比べて上側塗料が付着しやすくなる。そのため、平滑面部に接触した凸部における上側塗料は、粗面部に接触した凸部における上側塗料よりも多く付着除去される。これにより、平滑面部に接触した凸部における上側塗料層は、粗面部に接触した凸部における上側塗料層よりも厚みが薄く形成される。また、各凸部においては、各凸部の頂点部に近づくほど上側塗料層は厚みが薄く形成される。
【００２７】
その後、上側塗料層を乾燥させて建築板を製造したときには、上記第１の発明と同様に、建築板の意匠表面における各凸部には、下側塗料層の色彩による色外観でもなく上側塗料層の色彩による色外観でもない両者の中間的な色彩による色外観を徐々に変化させて表現することができ、かつ、上側塗料層の厚みが薄い凸部における色外観と、上側塗料層の厚みが厚い凸部における色外観とを異ならせることができる。
それ故、本発明の建築板の製造方法によっても、より自然な意匠外観を呈することができる意匠表面を有する建築板を製造することができる。
【００２８】
第６の発明は、凸ブロックを複数形成してなる意匠表面を有し、上記各凸ブロックには、複数の凸部を形成してなる原板を準備する準備工程と、
上記原板の意匠表面の全体に下地塗料を塗布し乾燥させて、下地塗料層を形成する下地塗料層形成工程と、
上記各凸ブロックにおける上記下地塗料層の表面に、上記下地塗料とは色彩の異なる下側塗料を塗布し乾燥させて、下側塗料層を形成する下側塗料層形成工程と、
上記各凸ブロックにおける上記下側塗料層の表面に、上記下地塗料及び上記下側塗料とは色彩の異なる上側塗料を塗布して、上側塗料層を形成する上側塗料層形成工程と、
上記上側塗料が乾燥する前に、該上側塗料を付着除去する除去ロールを上記凸ブロックにおける上記上側塗料層に接触させ、上記複数の凸部における上記上側塗料を付着除去する除去工程とを行って建築板を製造する方法であって、
上記除去工程においては、上記除去ロールは、そのロール表面が平滑面部と該平滑面部よりも粗い粗面部とを有しており、当該除去ロールを上記凸ブロックにおける上記上側塗料層に接触させたときには、上記平滑面部に接触した凸部における上記上側塗料を、上記粗面部に接触した凸部における上記上側塗料よりも多く付着除去することを特徴とする建築板の製造方法にある（請求項８）。
【００２９】
本発明の建築板の製造方法おいては、上記準備工程において、原板の意匠表面における複数の凸ブロックに複数の凸部を形成し、次いで、上記下地塗料層形成工程において原板の意匠表面の全体に下地塗料層を形成した後、上記下側塗料層形成工程及び上側塗料層形成工程においてそれぞれ原板の意匠表面における各凸ブロックに下側塗料層及び上側塗料層を形成する。
【００３０】
そして、上記除去工程を行い、上側塗料層を乾燥させて建築板を製造したときには、上記第５の発明と同様に、建築板の意匠表面の凸ブロックにおける各凸部には、下側塗料層の色彩による色外観でもなく上側塗料層の色彩による色外観でもない両者の中間的な色彩による色外観を徐々に変化させて表現することができ、かつ、上側塗料層の厚みが薄い凸部における色外観と、上側塗料層の厚みが厚い凸部における色外観とを異ならせることができる。
【００３１】
また、本発明においては、建築板の意匠表面における凸ブロック以外の溝部には、上記下地塗料層の色彩による色外観を表現することもできる。
それ故、本発明の建築板の製造方法によっても、より自然な意匠外観を呈することができる意匠表面を有する建築板を製造することができる。
【発明を実施するための最良の形態】
【００３２】
上述した本発明の建築板の製造方法における好ましい実施の形態につき説明する。
上記第１〜第６の発明において、上記上側塗料の色彩の違いは、いわゆる色の三属性である色相、明度又は彩度のうち少なくともいずれかを異ならせることにより形成することができる。
【００３３】
上記第１、第２の発明において、上記除去ロールは、ロール表面の全体を低硬度部として形成し、この低硬度部からなるロール表面に対して部分的に複数箇所に高硬度部を形成して構成することができる。また、これとは逆に、除去ロールは、ロール表面の全体を高硬度部として形成し、この高硬度部からなるロール表面に対して部分的に複数箇所に低硬度部を形成して構成することもできる。
また、低硬度部及び高硬度部は、除去ロールのロール表面において規則的に形成する必要はなく、不規則に形成することができる。
【００３４】
また、除去ロールのロール表面は、必ずしも低硬度部及び高硬度部として２段階に硬度が異なっている必要はなく、例えば、硬度が低い部分から高い部分へと連続的に硬度が異なっていてもよい。この場合には、ロール表面における規定の硬度未満の部分を低硬度部とし、規定の硬度以上の部分を高硬度部とすることができる。
また、除去ロールのロール表面は、３段階以上の段階的に硬度が異なっていてもよい。この場合にも、ロール表面における規定の硬度未満の部分を低硬度部とし、規定の硬度以上の部分を高硬度部とすることができる。
【００３５】
また、上記第３、第４の発明において、上記長径部及び短径部の半径とは、上記除去ロールの円周方向における部分的な半径のことをいい、除去ロールのロール中心からロール表面までの長さのことをいう。
また、上記除去ロールは、ロール表面の全体を短径部として形成し、この短径部からなるロール表面に対して部分的に複数箇所に長径部を形成して構成することができる。この場合に、長径部は、短径部からなるロール表面に対して部分的に突出させて形成することができる。また、この場合に、長径部は、除去ロールのロール表面において規則的に形成する必要はなく、不規則に形成することができる。また、例えば、長径部及び短径部は、表面が略平滑なゴム材料から形成することができる。
なお、除去ロールは、ロール表面の全体を長径部として形成し、この長径部からなるロール表面に対して部分的に複数箇所に短径部を形成して構成することもできる。
【００３６】
また、除去ロールのロール表面は、必ずしも短径部及び長径部として２段階に半径が異なっている必要はなく、例えば、短径部からこれよりも半径が大きな長径部へと連続的に半径が異なっていてもよい。この場合には、ロール表面における規定の半径よりも小さい半径を有する部分を短径部とし、規定の半径以上の半径を有する部分を長径部とすることができる。
また、除去ロールのロール表面は、３段階以上の段階的に半径が異なっていてもよい。この場合にも、ロール表面における規定の半径よりも小さい半径を有する部分を短径部とし、規定の半径以上の半径を有する部分を長径部とすることができる。
【００３７】
また、上記第５、第６の発明において、上記除去ロールは、ロール表面の全体を表面が略平滑な平滑面部として形成し、この平滑面部からなるロール表面に対して部分的に複数箇所に粗面部を形成して構成することができる。この場合に、粗面部は、除去ロールのロール表面において規則的に形成する必要はなく、不規則に形成することができる。
また、例えば、平滑面部は、表面が略平滑なゴム材料から形成し、粗面部は、表面が多数の微細な凹凸を有してなる砂肌状の材料から形成することができる。また、粗面部は、表面が多数の微細な孔を有してなる網目状の材料から形成することもできる。
なお、除去ロールは、ロール表面の全体を粗面部として形成し、この粗面部からなるロール表面に対して部分的に複数箇所に平滑面部を形成して構成することもできる。
【００３８】
また、除去ロールのロール表面は、必ずしも平滑面部及び粗面部として２段階に表面粗さが異なっている必要はなく、例えば、表面が平滑な部分から粗い部分へと連続的に表面粗さが異なっていてもよい。この場合には、ロール表面における規定の表面粗さよりも細かい部分を平滑面部とし、規定の表面粗さ以上の部分を粗面部とすることができる。
また、除去ロールのロール表面は、３段階以上の段階的に表面粗さが異なっていてもよい。この場合にも、ロール表面における規定の表面粗さよりも細かい部分を平滑面部とし、規定の表面粗さ以上の部分を粗面部とすることができる。
【００３９】
また、上記第１の発明、上記第３の発明及び上記第５の発明のうちの少なくとも２つは、１つの建築板に対して複合して適用することができる。この場合には、製造した建築板の意匠表面は、さらに複雑で自然な意匠外観を呈することができる。
また、上記第２の発明、上記第４の発明及び上記第６の発明のうちの少なくとも２つも、１つの建築板に対して複合して適用することができる。この場合にも、製造した建築板の意匠表面は、さらに複雑で自然な意匠外観を呈することができる。
【００４０】
また、上記第１〜第６の発明において、上記原板の搬入方向における全長を、上記除去ロールの周長よりも長くしておき、除去ロールは、原板の搬入方向における全長に対して繰り返し回転接触させることができる。この場合において、原板の意匠表面における複数の凸部の大きさ及び配置パターン等を一定ではなく複雑に異ならせておくことにより、原板の搬入方向における全長に対して除去ロールが繰り返し回転接触しても、除去ロールが１回転接触するときに原板の意匠表面から上側塗料を付着除去する状態を、各回転接触ごとに異ならせることができる。
これにより、除去ロールが原板に対して１回転接触することによって形成される下側塗料層と上側塗料層とによる色外観のパターンが目立たないようにすることができ、製造した建築板の意匠表面は、さらに複雑で自然な意匠外観を呈することができる。
【００４１】
また、上記第１〜第６の発明において、上記原板の意匠表面に形成した複数の凸部の突出高さ（原板の裏面から意匠表面までの厚み）は、ほぼ同一にすることができる。これに対し、複数の凸部の突出高さは、複雑に異ならせることができる。この場合には、上記除去工程において、突出高さが高い凸部ほど除去ロールによって上側塗料が付着除去されやすくなり、製造した建築板の意匠表面は、さらに複雑で自然な意匠外観を呈することができる。
【００４２】
また、上記第１〜第６の発明において、上記原板の意匠表面における複数の凸部は種々の形状に形成することができる。
また、上記第２、第４、第６の発明において、上記凸ブロックは種々の形状に形成することができる。そして、各凸ブロックは、例えば、上記凸ブロック以外の溝部としての縦目地溝及びこれに略直交する横目地溝によって区画することができ、また、建築板の一方から他方に伸びる目地溝によって区画することもできる。
【００４３】
また、上記第１、第２の発明において、上記除去ロールは、スポンジ材料からなるスポンジ芯層の表面に、ゴム材料からなるゴム表面層を被覆してなり、該ゴム表面層が上記低硬度部及び上記高硬度部を形成していることが好ましい（請求項３）。
この場合には、上記除去工程において、上記スポンジ芯層を弾性変形させることによって、上記除去ロールを一層柔軟に上記原板の意匠表面に形成した上側塗料層に接触させることができ、上記ゴム表面層によって、上記上側塗料を一層容易に付着除去することができる。
【００４４】
また、上記除去ロールのロール表面における低硬度部と高硬度部とは、上記ゴム表面層におけるゴム材料の硬度を異ならせることにより形成することができる。例えば、低硬度部は、硬度が３０度以上で５０度未満のゴム材料から形成し、高硬度部は、硬度が５０度以上で７０度未満のゴム材料から形成することができる。
【００４５】
また、上記第３、第４の発明において、上記除去ロールは、スポンジ材料からなるスポンジ芯層の表面に、ゴム材料からなるゴム表面層を被覆してなり、該ゴム表面層が上記長径部及び上記短径部を形成していることが好ましい（請求項６）。
この場合にも、上記除去工程において、上記スポンジ芯層を弾性変形させることによって、上記除去ロールを一層柔軟に上記原板の意匠表面に形成した上側塗料層に接触させることができ、上記ゴム表面層によって、上記上側塗料を一層容易に付着除去することができる。
【００４６】
また、上記第５、第６の発明において、上記除去ロールは、スポンジ材料からなるスポンジ芯層の表面に、ゴム材料からなるゴム表面層を被覆してなり、該ゴム表面層が上記平滑面部及び上記粗面部を形成していることが好ましい（請求項９）。
この場合にも、上記除去工程において、上記スポンジ芯層を弾性変形させることによって、上記除去ロールを一層柔軟に上記原板の意匠表面に形成した上側塗料層に接触させることができ、上記ゴム表面層によって、上記上側塗料を一層容易に付着除去することができる。
【００４７】
なお、上記スポンジ材料とは、各種ゴム、合成樹脂等に発泡材を配合し、これを発泡成形したものをいい、上記ゴム材料に比べて硬度が低く、反発弾性が低いものをいう。また、上記ゴム材料とは、種々のゴムから成形したものをいう。
また、上記ゴム材料のゴム硬度は、３０〜７０度であることが好ましい。このゴム硬度が３０度未満の場合には、上記除去ロールのロール表面が柔らかすぎて、除去ロールの摩耗劣化を早くしてしまい、また、上記建築板の意匠表面における上側塗料を付着除去する量（割合）が多くなりすぎて、建築板の意匠表面における色彩の変化を形成することが困難になる。一方、上記ゴム硬度が７０度を超える場合には、上記除去ロールのロール表面が硬すぎて、上記上側塗料を付着除去することが困難になる。
【００４８】
また、上記第２、第４、第６の発明において、上記複数の凸部における上記上側塗料層の形成状態は、上記複数の凸ブロック同士において互いに異なっていることが好ましい（請求項１０）。
この場合には、各凸ブロックの全体が呈する色外観を、各凸ブロック同士についても互いに異ならせることができ、建築板の意匠表面に、より一層自然な意匠外観を形成することができる。
【実施例】
【００４９】
以下に、図面を用いて本発明の建築板の製造方法にかかる実施例につき説明する。
（実施例１）
本例の建築板１の製造方法は、図１〜図６に示すごとく、以下の準備工程、下側塗料層形成工程、上側塗料層形成工程及び除去工程を行って、より自然な意匠外観を呈することができる建築板１を製造する。
すなわち、図２に示すごとく、上記準備工程においては、複数の凸部２１を形成してなる意匠表面２０１を有する原板２を準備する。
【００５０】
次いで、図３に示すごとく、上記下側塗料層形成工程においては、上記原板２の意匠表面２０１に下側塗料４０を塗布し乾燥させて、下側塗料層４を形成する。次いで、上記上側塗料層形成工程においては、上記下側塗料層４の表面に、上記下側塗料４０とは色彩の異なる上側塗料５０を塗布して、上側塗料層５を形成する。
【００５１】
その後、図４、図１に示すごとく、上記除去工程においては、上記上側塗料５０が乾燥する前に、この上側塗料５０を付着除去する除去ロール７を、上側塗料層５に接触させ、上記複数の凸部２１における上側塗料５０を付着除去する。この除去工程において用いる除去ロール７は、そのロール表面７０１が低硬度の低硬度部７１１とこの低硬度部７１１よりも硬度が高い高硬度部７１２とを有している。
【００５２】
そして、図４、図１に示すごとく、除去ロール７のロール表面７０１を上側塗料層５に接触させたときには、低硬度部７１１に接触した凸部２１における上側塗料５０を、高硬度部７１２に接触した凸部２１における上側塗料５０よりも多く付着除去する。これにより、低硬度部７１１に接触した凸部２１における上側塗料層５の厚みを、高硬度部７１２に接触した凸部２１における上側塗料層５の厚みよりも薄くする。
以下に、これを詳説する。
【００５３】
図２に示すごとく、上記準備工程において成形する原板２は、セメント質原料を含有してなるセメント系原板２である。そして、このセメント系原板２は、セメント質原料（セメント、ケイ酸原料等）に、木質原料（木繊維、木チップ等）、添加剤及び水等を混合して混合原料を作り、この混合原料を成形型の成形面上に散布し乾燥硬化させて成形する。
また、上記成形型の成形面は、上記原板２の意匠表面２０１に形成する複数の凸部２１による凹凸模様を成形するために、凹凸状に形成されている。そして、上記成形型によって成形された原板２の意匠表面２０１には、複数の凸部２１を形成することができる。
また、各凸部２１の突出高さＨ、すなわち原板２の裏面２０２から意匠表面２０１までの厚みは、ほぼ同一になっている。
【００５４】
図３に示すごとく、上記下側塗料層形成工程において用いる下側塗料４０及び上側塗料層形成工程において用いる上側塗料５０は、いずれも樹脂、顔料、各種添加剤、溶剤としての水等を含有してなる水系の塗料である。本例では、下側塗料４０と上側塗料５０とは、色彩としての明度（濃淡）が互いに異なる塗料とした。これ以外にも、例えば、下側塗料４０と上側塗料５０とは、色彩としての彩度が互いに異なる塗料とすることができる。
そして、上記下側塗料層形成工程及び上側塗料層形成工程を行った後には、原板２の意匠表面２０１の全体、すなわち、すべての凸部２１と、凸部２１同士の間に形成されたすべての凹部２２とに下側塗料層４及び上側塗料層５が形成される。
【００５５】
図５に示すごとく、上記除去工程においては、上記原板２の意匠表面２０１に当接して上側塗料５０を付着除去する除去ロール７と、この除去ロール７に対向配設すると共に、原板２の裏面２０２に当接するバックアップロール７５とを有する塗料除去装置７０を用いる。上記除去ロール７は、一層柔軟に原板２の意匠表面２０１に形成した上側塗料層５に接触させると共にこの上側塗料層５における上側塗料５０を一層容易に付着除去させるために、スポンジ材料からなるスポンジ芯層７２の表面に、ゴム材料からなるゴム表面層７１を被覆配設してなる。
【００５６】
そして、除去ロール７におけるロール表面７０１は、ゴム表面層７１の表面であり、上記低硬度部７１１及び高硬度部７１２は、ゴム表面層７１の表面に形成されている。
また、除去ロール７は、スポンジ芯層７２の中心部分には、金属材料からなる鉄芯７３を有している。本例のスポンジ芯層７２を構成するスポンジ材料は、ブチルスポンジゴムからなる。
【００５７】
また、図６に示すごとく、本例の除去ロール７においては、ゴム表面層７１の全体が低硬度部７１１として形成されており、この低硬度部７１１からなるゴム表面層７１に対して部分的かつ不規則に複数箇所に高硬度部７１２が形成されている。
本例では、ゴム表面層７１における低硬度部７１１を構成するゴム材料は、ゴム硬度が約５０度のＥＰＤＭ（エチレンプロピレンゴム）からなり、ゴム表面層７１における高硬度部７１２を構成するゴム材料は、ゴム硬度が約６０度のＥＰＤＭ（エチレンプロピレンゴム）からなる。
【００５８】
そして、図４、図５に示すごとく、上記除去工程においては、上記原板２の上側塗料層５における上側塗料５０が乾燥する前に、当該原板２を、除去ロール７とバックアップロール７５との間の隙間７９に搬入させる。このとき、除去ロール７のロール表面７０１には、原板２の意匠表面２０１に形成された上側塗料層５が接触し、バックアップロール７５のロール表面７５１には、原板２の裏面２０２が接触する。
また、本例では、除去ロール７のロール表面７０１には、原板２の意匠表面２０１におけるほぼすべての凸部２１に形成された上側塗料層５が接触する。
【００５９】
そして、除去ロール７のロール表面７０１が原板２の意匠表面２０１から離れる際には、ロール表面７０１における低硬度部７１１には高硬度部７１２に比べて上側塗料５０が付着しやすくなる。
そのため、図１に示すごとく、原板２が、除去ロール７とバックアップロール７５との間の隙間７９を通過したときには、低硬度部７１１に接触した凸部２１における上側塗料５０は、高硬度部７１２に接触した凸部２１における上側塗料５０よりも多く付着除去される。これにより、低硬度部７１１に接触した凸部２１における上側塗料層５は、高硬度部７１２に接触した凸部２１における上側塗料層５よりも厚みが薄く形成される。また、各凸部２１においては、各凸部２１の頂点部２１１に近づくほど上側塗料層５は厚みが薄く形成される。
その後、上記除去工程を行った後の原板２の意匠表面２０１における上側塗料層５を乾燥させて建築板１を製造する。
【００６０】
こうして、図１に示すごとく、上記建築板１の意匠表面１０１において、上側塗料層５の厚みが薄い部分は、上側塗料層５による色彩でもなく下側塗料層４による色彩でもない両者の中間的な色彩を呈することができる。そして、この建築板１の意匠表面１０１は、上側塗料層５の厚みが薄い部分ほど、下側塗料層４の色彩が上側塗料層５の表面から透けて視認しやすくなり、上記中間的な色彩が、上側塗料層５の厚みが薄い部分ほど下側塗料層４による色彩に近い色彩として視認される。
【００６１】
そのため、上記建築板１の意匠表面１０１の各凸部２１においては、上側塗料層５の厚みが薄い凸部２１が、これよりも上側塗料層５の厚みが厚い凸部２１よりも、下側塗料層４の色彩が上側塗料層５の表面から透けて視認しやすくなり、上側塗料層５の厚みが薄い凸部２１における中間的な色彩が、上側塗料層５の厚みが厚い凸部２１における中間的な色彩よりも、下側塗料層４による色彩に近い色彩として視認される。また、各凸部２１においては、各頂点部２１１に近づくほど、上記中間的な色彩が下側塗料層４による色彩に近い色彩として視認される。
【００６２】
そのため、上記建築板１の意匠表面１０１における各凸部２１には、下側塗料層４の色彩による色外観でもなく上側塗料層５の色彩による色外観でもない両者の中間的な色彩による色外観を徐々に変化させて表現することができ、かつ、上側塗料層５の厚みが薄い凸部２１における色外観と、上側塗料層５の厚みが厚い凸部２１における色外観とを異ならせることができる。
【００６３】
このように、本例においては、意匠表面２０１における各凸部２１の突出高さＨがほぼ同一である原板２を用いたものの、上記除去ロール７のロール表面７０１に低硬度部７１１及び高硬度部７１２を形成した工夫により、上側塗料層５の厚みが異なる複数種類の凸部２１を形成することができる。
また、各凸部２１同士の間に形成された各凹部２２においては、概ね上側塗料層５の色彩による色外観が表現される。また、各凸部２１における頂点部２１１からは上記上側塗料５０のほとんどが付着除去されて、概ね下側塗料層４の色彩による色外観が表現されるものもある。
【００６４】
それ故、本例の建築板１の製造方法によれば、天然石の意匠外観に代表されるような、より自然で繊細な意匠外観を呈することができる意匠表面１０１を有する建築板１を製造することができる。
【００６５】
また、上記除去工程においては、原板２の意匠表面２０１における下側塗料層４の表面に、上側塗料層５を形成した後、この上側塗料層５における上側塗料５０の一部を上記除去ロール７により付着除去している。そのため、上側塗料層５は、ロールに付着された塗料を原板２の表面に擦り込むようにしては形成していない。
そのため、各凸部２１同士の間の各凹部２２に上側塗料５０が過剰に溜まってしまうことがほとんどなく、各凹部２２に過剰な塗料によるクラック（亀裂）等が発生することがほとんどない。それ故、本例の建築板１の製造方法によれば、品質に優れた建築板１を製造することができる。
【００６６】
（実施例２）
本例は、図７、図８に示すごとく、より自然で繊細な意匠外観を呈することができる意匠表面１０１を有する建築板１を製造するにあたり、上記原板２の意匠表面２０１に縦目地溝２５１及び横目地溝２５２によって区画された複数の凸ブロック２５を形成し、各凸ブロック２５と各目地溝２５１、２５２との色外観も異ならせる例である。
すなわち、本例の建築板１の製造方法においては、以下の準備工程、下地塗料層形成工程、下側塗料層形成工程、上側塗料層形成工程及び除去工程を行って、建築板１を製造する。
【００６７】
図７に示すごとく、上記準備工程においては、縦目地溝２５１及びこれに略直交する横目地溝２５２によって区画された凸ブロック２５を複数形成してなる意匠表面２０１を有する原板２を準備する。この原板２は、上記実施例１と同様に、成形型の成形面上に上記混合原料を散布して成形したセメント系原板２である。また、原板２の意匠表面２０１における各凸ブロック２５には、複数の凸部２１が形成されている。
【００６８】
次いで、上記下地塗料層形成工程においては、上記原板２の意匠表面２０１の全体に下地塗料３０を塗布し乾燥させて、下地塗料層３を形成する。また、上記下側塗料層形成工程においては、上記縦目地溝２５１及び横目地溝２５２を除く各凸ブロック２５における下地塗料層３の表面に、上記下地塗料３０とは色彩の異なる下側塗料４０を塗布し乾燥させて、下側塗料層４を形成する。
【００６９】
次いで、上記上側塗料層形成工程においては、上記縦目地溝２５１及び横目地溝２５２を除く各凸ブロック２５における下側塗料層４の表面に、上記下地塗料３０及び下側塗料４０とは色彩の異なる上側塗料５０を塗布して、上側塗料層５を形成する。
こうして、下側塗料層形成工程及び上側塗料層形成工程を行った後には、上記縦目地溝２５１及び横目地溝２５２には、下地塗料層３のみが形成される。
【００７０】
そして、図８に示すごとく、上記除去工程においては、上記実施例１と同様に、ロール表面７０１が低硬度部７１１及び高硬度部７１２を有する除去ロール７を用いる。そして、上側塗料層５における上側塗料５０が乾燥する前に、除去ロール７のロール表面７０１を各凸ブロック２５における上側塗料層５に接触させる。
【００７１】
このとき、低硬度部７１１に接触した凸部２１における上側塗料５０は、高硬度部７１２に接触した凸部２１における上側塗料５０よりも多く付着除去される。そして、低硬度部７１１に接触した凸部２１における上側塗料層５は、高硬度部７１２に接触した凸部２１における上側塗料層５よりも厚みが薄く形成される。
その後、上側塗料層５を乾燥させて建築板１を製造したときには、建築板１の意匠表面１０１の各凸ブロック２５における各凸部２１には、下側塗料層４の色彩による色外観でもなく上側塗料層５の色彩による色外観でもない両者の中間的な色彩による色外観を徐々に変化させて表現することができ、かつ、上側塗料層５の厚みが薄い凸部２１における色外観と、上側塗料層５の厚みが厚い凸部２１における色外観とを異ならせることができる。
【００７２】
また、本例においては、建築板１の意匠表面１０１における縦目地溝２５１及び横目地溝２５２には、上記下地塗料層３の色彩による色外観を表現することもできる。
それ故、本例の建築板１の製造方法によっても、より自然で繊細な意匠外観を呈することができる意匠表面１０１を有する建築板１を製造することができる。
本例においても、その他は上記実施例１と同様であり、上記実施例１と同様の作用効果を得ることができる。
【００７３】
（実施例３）
本例は、図９、図１０に示すごとく、より自然で繊細な意匠外観を呈することができる意匠表面１０１を有する建築板１を製造するにあたり、上記除去工程において、ロール表面７０１が半径が大きい長径部７１３とこの長径部７１３よりも半径が小さい短径部７１４とを有する除去ロール７を用いる例である。
【００７４】
また、本例の除去ロール７においては、ゴム表面層７１の全体が短径部７１４として形成されており、この短径部７１４からなるゴム表面層７１に対して部分的かつ不規則に複数箇所に、ゴム材料からなるパッチ部材７４を貼り付けることにより、長径部７１３が形成されている（図６参照）。
なお、長径部７１３及び短径部７１４の半径とは、除去ロール７の円周方向における部分的な半径のことをいい、除去ロール７のロール中心Ｏ（図５参照）からロール表面７０１までの長さのことをいう。
【００７５】
本例の建築板１の製造方法においては、以下の準備工程、下地塗料層形成工程、下側塗料層形成工程、上側塗料層形成工程及び除去工程を行って、建築板１を製造する。
すなわち、上記準備工程においては、複数の凸部２１を形成してなる意匠表面２０１を有する原板２を準備する。この原板２は、上記実施例１と同様に、成形型の成形面上に上記混合原料を散布して成形したセメント系原板２である。
次いで、上記下側塗料層形成工程においては、原板２の意匠表面２０１に下側塗料４０を塗布し乾燥させて、下側塗料層４を形成する。また、上記上側塗料層形成工程においては、下側塗料層４の表面に、下側塗料４０とは色彩の異なる上側塗料５０を塗布して、上側塗料層５を形成する。
【００７６】
次いで、図９、図１０に示すごとく、上記除去工程においては、ロール表面７０１が長径部７１３と短径部７１４とを有する除去ロール７を用い、この除去ロール７のロール表面７０１を上側塗料層５における上側塗料５０が乾燥する前に当該上側塗料層５に接触させる。このとき、ロール表面７０１における長径部７１３は、短径部７１４よりも意匠表面２０１の凸部２１における上側塗料５０に接触しやすくなる。
【００７７】
そのため、長径部７１３に接触した凸部２１における上側塗料５０は、短径部７１４に接触した凸部２１における上側塗料５０よりも多く付着除去される。これにより、長径部７１３に接触した凸部２１における上側塗料層５は、短径部７１４に接触した凸部２１における上側塗料層５よりも厚みが薄く形成される。また、各凸部２１においては、各凸部２１の頂点部２１１に近づくほど上側塗料層５は厚みが薄く形成される。
【００７８】
その後、上側塗料層５を乾燥させて建築板１を製造したときには、上記実施例１と同様に、建築板１の意匠表面１０１における各凸部２１には、下側塗料層４の色彩による色外観でもなく上側塗料層５の色彩による色外観でもない両者の中間的な色彩による色外観を徐々に変化させて表現することができ、かつ、上側塗料層５の厚みが薄い凸部２１における色外観と、上側塗料層５の厚みが厚い凸部２１における色外観とを異ならせることができる。
【００７９】
それ故、本例の建築板１の製造方法によっても、より自然で繊細な意匠外観を呈することができる意匠表面１０１を有する建築板１を製造することができる。
本例においても、その他は上記実施例１と同様であり、上記実施例１と同様の作用効果を得ることができる。
【００８０】
（実施例４）
本例は、図１１に示すごとく、より自然で繊細な意匠外観を呈することができる意匠表面１０１を有する建築板１を製造するにあたり、上記実施例３と同様に上記除去工程において、ロール表面７０１が長径部７１３と短径部７１４とを有する除去ロール７を用いる例である。また、本例は、上記原板２の意匠表面２０１に縦目地溝２５１及び横目地溝２５２によって区画された複数の凸ブロック２５を形成し、各凸ブロック２５と各目地溝２５１、２５２との色外観も異ならせる例である。
【００８１】
すなわち、本例の建築板１の製造方法においては、上記実施例２と同様に、準備工程、下地塗料層形成工程、下側塗料層形成工程及び上側塗料層形成工程を行って、上記縦目地溝２５１及び横目地溝２５２には下地塗料層３を形成し、上記凸ブロック２５には下地塗料層３、下側塗料層４及び上側塗料層５を形成する。
【００８２】
そして、図１１に示すごとく、上記除去工程においては、上記実施例３と同様に、ロール表面７０１が長径部７１３及び短径部７１４を有する除去ロール７を用いる。そして、上側塗料層５における上側塗料５０が乾燥する前に、除去ロール７のロール表面７０１を各凸ブロック２５における上側塗料層５に接触させる。
このとき、長径部７１３に接触した凸部２１における上側塗料５０は、短径部７１４に接触した凸部２１における上側塗料５０よりも多く付着除去される。そして、長径部７１３に接触した凸部２１における上側塗料層５は、短径部７１４に接触した凸部２１における上側塗料層５よりも厚みが薄く形成される。
【００８３】
その後、上側塗料層５を乾燥させて建築板１を製造したときには、建築板１の意匠表面１０１の各凸ブロック２５における各凸部２１には、下側塗料層４の色彩による色外観でもなく上側塗料層５の色彩による色外観でもない両者の中間的な色彩による色外観を徐々に変化させて表現することができ、かつ、上側塗料層５の厚みが薄い凸部２１における色外観と、上側塗料層５の厚みが厚い凸部２１における色外観とを異ならせることができる。
【００８４】
また、本例においては、建築板１の意匠表面１０１における縦目地溝２５１及び横目地溝２５２には、上記下地塗料層３の色彩による色外観を表現することもできる。
それ故、本例の建築板１の製造方法によっても、より自然で繊細な意匠外観を呈することができる意匠表面１０１を有する建築板１を製造することができる。
本例においても、その他は上記実施例３と同様であり、上記実施例３と同様の作用効果を得ることができる。
【００８５】
（実施例５）
本例は、図１２、図１３に示すごとく、より自然で繊細な意匠外観を呈することができる意匠表面１０１を有する建築板１を製造するにあたり、上記除去工程において、ロール表面７０１が、略平滑な表面からなる平滑面部７１５とこの平滑面部７１５よりも粗い粗面部７１６とを有する除去ロール７を用いる例である。
また、本例の除去ロール７においては、ゴム表面層７１の全体が平滑面部７１５として形成されており、この平滑面部７１５からなるゴム表面層７１に対して部分的かつ不規則に複数箇所に、表面が多数の微細な凹凸を有してなる砂肌状の粗面部７１６が形成されている（図６参照）。本例の粗面部７１６は、平滑面部７１５と同様にゴム材料からなる。
【００８６】
本例の建築板１の製造方法においては、以下の準備工程、下地塗料層形成工程、下側塗料層形成工程、上側塗料層形成工程及び除去工程を行って、建築板１を製造する。
すなわち、上記準備工程においては、複数の凸部２１を形成してなる意匠表面２０１を有する原板２を準備する。この原板２は、上記実施例１と同様に、成形型の成形面上に上記混合原料を散布して成形したセメント系原板２である。
次いで、上記下側塗料層形成工程においては、原板２の意匠表面２０１に下側塗料４０を塗布し乾燥させて、下側塗料層４を形成する。また、上記上側塗料層形成工程においては、下側塗料層４の表面に、下側塗料４０とは色彩の異なる上側塗料５０を塗布して、上側塗料層５を形成する。
【００８７】
次いで、図１２、図１３に示すごとく、上記除去工程においては、ロール表面７０１が平滑面部７１５と粗面部７１６とを有する除去ロール７を用い、この除去ロール７のロール表面７０１を上側塗料層５における上側塗料５０が乾燥する前に当該上側塗料層５に接触させる。
そして、除去ロール７のロール表面７０１が原板２の意匠表面２０１から離れる際には、ロール表面７０１における平滑面部７１５には粗面部７１６に比べて上側塗料５０が付着しやすくなる。
【００８８】
そのため、平滑面部７１５に接触した凸部２１における上側塗料５０は、粗面部７１６に接触した凸部２１における上側塗料５０よりも多く付着除去される。これにより、平滑面部７１５に接触した凸部２１における上側塗料層５は、粗面部７１６に接触した凸部２１における上側塗料層５よりも厚みが薄く形成される。また、各凸部２１においては、各凸部２１の頂点部２１１に近づくほど上側塗料層５は厚みが薄く形成される。
【００８９】
その後、上側塗料層５を乾燥させて建築板１を製造したときには、上記実施例１と同様に、建築板１の意匠表面１０１における各凸部２１には、下側塗料層４の色彩による色外観でもなく上側塗料層５の色彩による色外観でもない両者の中間的な色彩による色外観を徐々に変化させて表現することができ、かつ、上側塗料層５の厚みが薄い凸部２１における色外観と、上側塗料層５の厚みが厚い凸部２１における色外観とを異ならせることができる。
【００９０】
それ故、本例の建築板１の製造方法によっても、より自然で繊細な意匠外観を呈することができる意匠表面１０１を有する建築板１を製造することができる。
本例においても、その他は上記実施例１と同様であり、上記実施例１と同様の作用効果を得ることができる。
【００９１】
（実施例６）
本例は、図１４に示すごとく、より自然で繊細な意匠外観を呈することができる意匠表面１０１を有する建築板１を製造するにあたり、上記実施例５と同様に上記除去工程において、ロール表面７０１が平滑面部７１５と粗面部７１６とを有する除去ロール７を用いる例である。また、本例は、上記原板２の意匠表面２０１に縦目地溝２５１及び横目地溝２５２によって区画された複数の凸ブロック２５を形成し、各凸ブロック２５と各目地溝２５１、２５２との色外観も異ならせる例である。
【００９２】
すなわち、本例の建築板１の製造方法においては、上記実施例５と同様に、準備工程、下地塗料層形成工程、下側塗料層形成工程及び上側塗料層形成工程を行って、上記縦目地溝２５１及び横目地溝２５２には下地塗料層３を形成し、上記凸ブロック２５には下地塗料層３、下側塗料層４及び上側塗料層５を形成する。
【００９３】
そして、図１４に示すごとく、上記除去工程においては、上記実施例５と同様に、ロール表面７０１が平滑面部７１５及び粗面部７１６を有する除去ロール７を用いる。そして、上側塗料層５における上側塗料５０が乾燥する前に、除去ロール７のロール表面７０１を各凸ブロック２５における上側塗料層５に接触させる。
このとき、平滑面部７１５に接触した凸部２１における上側塗料５０は、粗面部７１６に接触した凸部２１における上側塗料５０よりも多く付着除去される。そして、平滑面部７１５に接触した凸部２１における上側塗料層５は、粗面部７１６に接触した凸部２１における上側塗料層５よりも厚みが薄く形成される。
【００９４】
その後、上側塗料層５を乾燥させて建築板１を製造したときには、建築板１の意匠表面１０１の各凸ブロック２５における各凸部２１には、下側塗料層４の色彩による色外観でもなく上側塗料層５の色彩による色外観でもない両者の中間的な色彩による色外観を徐々に変化させて表現することができ、かつ、上側塗料層５の厚みが薄い凸部２１における色外観と、上側塗料層５の厚みが厚い凸部２１における色外観とを異ならせることができる。
【００９５】
また、本例においては、建築板１の意匠表面１０１における縦目地溝２５１及び横目地溝２５２には、上記下地塗料層３の色彩による色外観を表現することもできる。
それ故、本例の建築板１の製造方法によっても、より自然で繊細な意匠外観を呈することができる意匠表面１０１を有する建築板１を製造することができる。
本例においても、その他は上記実施例５と同様であり、上記実施例５と同様の作用効果を得ることができる。
【図面の簡単な説明】
【００９６】
【図１】実施例１における、除去ロールによって原板の意匠表面から上側塗料を付着除去して建築板を製造する状態を拡大して示す断面説明図。
【図２】実施例１における、原板を拡大して示す断面説明図。
【図３】実施例１における、下側塗料層及び上側塗料層を形成した状態の原板を拡大して示す断面説明図。
【図４】実施例１における、除去ロールを原板の意匠表面に接触させた状態を拡大して示す断面説明図。
【図５】実施例１における、塗料除去装置を示す説明図。
【図６】実施例１における、除去ロールを示す斜視説明図。
【図７】実施例２における、原板を示す斜視説明図。
【図８】実施例２における、除去ロールによって原板の意匠表面から上側塗料を付着除去して建築板を製造する状態を拡大して示す断面説明図。
【図９】実施例３における、除去ロールを原板の意匠表面に接触させた状態を拡大して示す断面説明図。
【図１０】実施例３における、除去ロールによって原板の意匠表面から上側塗料を付着除去して建築板を製造する状態を拡大して示す断面説明図。
【図１１】実施例４における、除去ロールによって原板の意匠表面から上側塗料を付着除去して建築板を製造する状態を拡大して示す断面説明図。
【図１２】実施例５における、除去ロールを原板の意匠表面に接触させた状態を拡大して示す断面説明図。
【図１３】実施例５における、除去ロールによって原板の意匠表面から上側塗料を付着除去して建築板を製造する状態を拡大して示す断面説明図。
【図１４】実施例６における、除去ロールによって原板の意匠表面から上側塗料を付着除去して建築板を製造する状態を拡大して示す断面説明図。
【符号の説明】
【００９７】
１  建築板
１０１  意匠表面
２  原板
２１  凸部
２２  凹部
２５  凸ブロック
２５１  縦目地溝
２５２  横目地溝
３  下地塗料層
３０  下地塗料
４  下側塗料層
４０  下側塗料
５  上側塗料層
５０  上側塗料
７  除去ロール
７０１  ロール表面
７１  ゴム表面層
７１１  低硬度部
７１２  高硬度部
７１３  長径部
７１４  短径部
７１５  平滑面部
７１６  粗面部
７２  スポンジ芯層
７５  バックアップロール
【図１】
2005177577.tif 000003
【図２】
2005177577.tif 000004
【図３】
2005177577.tif 000005
【図４】
2005177577.tif 000006
【図５】
2005177577.tif 000007
【図６】
2005177577.tif 000008
【図７】
2005177577.tif 000009
【図８】
2005177577.tif 000010
【図９】
2005177577.tif 000011
【図１０】
2005177577.tif 000012
【図１１】
2005177577.tif 000013
【図１２】
2005177577.tif 000014
【図１３】
2005177577.tif 000015
【図１４】
2005177577.tif 000016